(57)【要約】      （修正有）【課題】非水系塗料に添加する流動調整剤の成分であって優れた流動調整性と水分散性とを有するアミド系ワックス、およびそれが含有され水への濡れ性に優れた流動調整剤を提供する。【解決手段】流動調整用のアミド系ワックスは、炭素数４〜２２の脂肪酸類とプライマリージアミン類との脂肪酸ジアミド、及びポリオキシエチレン鎖含有ノニオン界面活性剤が、含まれたものである。流動調整剤は、このアミド系ワックスが、含まれている。【選択図】なし【特許請求の範囲】
【請求項１】
炭素数４〜２２の脂肪酸類とプライマリージアミン類との脂肪酸ジアミド、及びポリオキシエチレン鎖含有ノニオン界面活性剤が、含まれていることを特徴とするアミド系ワックス。
【請求項２】
請求項１に記載のアミド系ワックスが、含まれていることを特徴とする流動調整剤。
【請求項３】
前記ポリオキシエチレン鎖含有ノニオン界面活性剤と前記脂肪酸ジアミドとが、４：６〜１：９の重量比で含まれていることを特徴とする請求項２に記載の流動調整剤。
【請求項４】
前記ポリオキシエチレン鎖含有ノニオン界面活性剤が、その親水性油性バランスを最低でも１３とすることを特徴とする請求項２に記載の流動調整剤。
【請求項５】
前記ポリオキシエチレン鎖含有ノニオン界面活性剤が、室温で固体状またはペースト状であることを特徴とする請求項２に記載の流動調整剤。
【請求項６】
前記脂肪酸類が、１２−ヒドロキシステアリン酸を含んでいることを特徴とする請求項２に記載の流動調整剤。
【請求項７】
前記アミド系ワックスが、最大でも平均粒径３０μｍに微粒子化され、有機溶媒中で加熱処理されたものであることを特徴とする請求項２に記載の流動調整剤。
【発明の詳細な説明】
【技術分野】
【０００１】
本発明は、アミド系ワックス、およびそれを含むもので非水系塗料等に添加される水分散性の流動調整剤に関するものである。
【背景技術】
【０００２】
非水系塗料は、平滑で綺麗に塗布し易いように、流動調整剤が添加されている。
【０００３】
流動調整剤は、攪拌時に流動性を向上させて被塗物上に塗料を塗布し易くさせ、塗布直後に流動性を低下させ塗料で形成された被膜を垂れ落ち難くして平滑にさせるというものである。流動調整剤として、例えば特許文献１に、炭素数２〜６の脂肪族プライマリージアミンと、ヒドロキシステアリン酸および炭素数２〜１０の脂肪族ジカルボン酸との脂肪酸ポリアミド系ワックスが開示されている。
【０００４】
脂肪酸ポリアミド系ワックスのような流動調整剤を添加した非水系塗料、例えば紫外線や電子線のような活性エネルギー線により硬化するアクリル樹脂のような樹脂成分に流動調整剤を添加した非水系塗料を、被塗物に塗布し、形成された被膜の一部を硬化させて水不溶性硬化体とし、未露光部分の未硬化被膜を水洗して除去すると、被塗物上に目的のパターンとなるレジスト像が形成される。
【０００５】
このような脂肪酸アミド系ワックスは、流動調整性が優れるが、一般に疎水性であって水との相溶性が低いために、この未硬化被膜を洗浄水洗する際、凝集して析出し易い。析出したワックスが、塗膜表面に残留してしまうという問題がある。
【０００６】
【特許文献１】特開平５−２７１５８５号公報
【発明の開示】
【発明が解決しようとする課題】
【０００７】
本発明は前記の課題を解決するためになされたもので、非水系塗料に添加する流動調整剤の成分であって優れた流動調整性と水分散性とを有するアミド系ワックス、およびそれが含有され水への濡れ性に優れた流動調整剤を提供することを目的とする。
【課題を解決するための手段】
【０００８】
前記の目的を達成するためになされた請求項１に係る発明は、炭素数４〜２２の脂肪酸類とプライマリージアミン類との脂肪酸ジアミド、及びポリオキシエチレン鎖含有ノニオン界面活性剤が、含まれていることを特徴とするアミド系ワックスである。
【０００９】
この脂肪酸ジアミドは、例えば脂肪酸類とプライマリージアミン類とをアミド化反応させて合成されるワックス状のものである。ポリオキシエチレン鎖含有ノニオン界面活性剤は、この脂肪酸ジアミドの合成の際に混合されていてもよく、脂肪酸ジアミドの合成後に溶融状態にして混合されていてもよい。
【００１０】
このアミド系ワックスは、ポリオキシエチレン鎖含有ノニオン界面活性剤中のエーテル基に由来して親水性が高くなっているので、優れた水分散性を発現する。
【００１１】
同じく請求項２に係る発明は、請求項１に記載のアミド系ワックスが、含まれていることを特徴とする流動調整剤である。
【００１２】
流動調整剤中、アミド系ワックスが少なくとも１０重量％含まれていることが好ましい。
【００１３】
同じく請求項３に係る発明は、前記ポリオキシエチレン鎖含有ノニオン界面活性剤と前記脂肪酸ジアミドとが、４：６〜１：９の重量比で含まれていることを特徴とする請求項２に記載の流動調整剤である。
【００１４】
ポリオキシエチレン鎖含有ノニオン界面活性剤の重量比が、４：６を超えて配合された場合は、攪拌時に流動性を向上させ静置時に流動性を低下させるという揺変性のような流動調整性を発現しなくなり、一方、１：９未満の場合は水分散性を発現しなくなる。
【００１５】
同じく請求項４に係る発明は、前記ポリオキシエチレン鎖含有ノニオン界面活性剤が、その親水性油性バランス（ＨＬＢ：hydrophile-lipophile balance）を最低でも１３とすることを特徴とする請求項２に記載の流動調整剤である。
【００１６】
親水性油性バランスとは、ノニオン界面活性剤の親水性を示す尺度であって、例えばグリフィンのＨＬＢが有名である。計算式は、非イオン界面活性剤のＨＬＢ＝（親水基部分の分子量／界面活性剤の分子量）×２０  で表される。親水性油性バランスが１３未満であると、親水性が低すぎて流動調整剤の水分散性を向上させることができない。
【００１７】
同じく請求項５に係る発明は、前記ポリオキシエチレン鎖含有ノニオン界面活性剤が、室温で固体状またはペースト状であることを特徴とする請求項２に記載の流動調整剤である。
【００１８】
ポリオキシエチレン鎖含有ノニオン界面活性剤が２５℃の室温で液状であると、脂肪酸ジアミドと混合したアミド系ワックスが軟らか過ぎて、流動調整剤に用いることができない。
【００１９】
同じく請求項６に係る発明は、前記脂肪酸類が、１２−ヒドロキシステアリン酸を含んでいることを特徴とする請求項２に記載の流動調整剤である。
【００２０】
脂肪酸は、１２−ヒドロキシステアリン酸単独であってもよく、脂肪酸中に主成分として少なくとも６０重量％である１２−ヒドロキシステアリン酸と、副成分として炭素数４〜２２の別な脂肪酸とを含んでいる混合物であってもよい。
【００２１】
同じく請求項７に係る発明は、前記アミド系ワックスが、最大でも平均粒径３０μｍに微粒子化され、有機溶媒中で加熱処理されたものであることを特徴とする請求項２に記載の流動調整剤である。
【００２２】
アミド系ワックスの平均粒径が３０μｍを超えると、揺変性を発現し難い。アミド系ワックスの平均粒径が１０μｍ以下に微粒子化されていると一層好ましい。
【００２３】
この流動調整剤は、例えば非水系塗料のような塗料に添加される。
【００２４】
この塗料が静置されているとき、アミド系ワックスの微粒子同士が水素結合のような比較的弱い相互作用によって緩やかに引寄せ合っている。その結果、塗料は、ゲル化して増粘性を発現しているので、顔料等を分散させつつ流動し難くなっている。塗料が攪拌されると、その運動エネルギーによって、弱くて可逆的なこの相互作用が極めて短時間に分断される結果、塗料の増粘性が急激に低減し、塗料はゾル化して流動し易くなる。そのため塗料は、刷毛等で塗布し易い程度の適度な流動性を発現する。塗料を塗布し被膜が形成された途端、攪拌や塗布の際のような外部からの運動エネルギーが供給されなくなるので、弱い相互作用が極めて短時間で復元する。その結果、被膜を形成している塗料は再び流動し難くなり、垂れ落ち難くなる。このように流動調整剤により塗料は揺変性が優れる。
【００２５】
この塗料は、アミド系ワックス中のポリオキシエチレン鎖含有ノニオン界面活性剤が持つエーテル基に由来して、水に対する高い親水性を有している。そのため、アミド系ワックスは、被膜の一部を硬化させたとき適度な濡れ性を発現させるうえ、硬化させていない被膜の残部を水洗する際、水によく分散する。
【発明の効果】
【００２６】
本発明のアミド系ワックスは、非水系塗料に添加する流動調整剤の成分として有用であり、優れた流動調整性と水分散性とを発現する。それが含有された流動調整剤は、水に分散し易い。流動調整剤を含む非水系塗料は、塗布し易く塗布により形成された被膜が垂れ落ち難いという優れた揺変性を発現する。被膜は、硬化させると適度な濡れ性を有する硬化物となり、一方硬化していないと流動調整剤を凝集することなく水に分散させるとともに、水洗により除去される。
【実施例】
【００２７】
以下、本発明のアミド系ワックス、それを含む流動調整剤の実施例を詳細に説明する。
【００２８】
本発明のアミド系ワックスは、炭素数４〜２２の脂肪酸類とプライマリージアミンとのアミド化反応により調製される脂肪酸ジアミドに、ポリオキシエチレン鎖含有ノニオン界面活性剤が、混合されて分散されたものである。
【００２９】
なお、ポリオキシエチレン鎖含有ノニオン界面活性剤は、脂肪酸ジアミドの調製の際に
炭素数４〜２２の脂肪酸類とプライマリージアミンと共に予め混合され機械的に分散されてもよく、脂肪酸ジアミドを調製し溶融させた後に混合され分散されてもよい。
【００３０】
ポリオキシエチレン鎖含有ノニオン界面活性剤として、例えば、
ポリオキシエチレン付加アルキルエーテルであるノイゲンＥＴ−１９０、ノイゲンＹＸ−４００、ノイゲンＹＸ−５００、ノイゲンＥＴ−１８９、ノイゲンＯＮｏ．１９０、（何れも第一工業製薬（株）製の商品名）；
また、ポリオキシエチレン付加硬化ヒマシ油であるＮＩＫＫＯＬ  ＨＣＯ−５０、ＮＩＫＫＯＬ  ＨＣＯ−６０、ＮＩＫＫＯＬ  ＨＣＯ−８０、ＮＩＫＫＯＬ  ＨＣＯ−１００（何れも日光ケミカル（株）製の商品名）、ブラウノンＲＣＷ−６０、ブラウノンＲＣＷ−８０、ブラウノンＲＣＷ−１００、ブラウノンＣＷ−２００（何れも青木油脂工業（株）製の商品名）；
ポリオキシエチレン付加脂肪酸エステルであるブラウノンＳ−１０００Ａ、ブラウノンＯ−７００ＳＡ、ブラウノンＤＳ−６０００（何れも青木油脂工業（株）製の商品名）、ラミゲンＥＳ−１００（第一工業製薬（株）製の製品名）；
ポリオキシエチレンポリオキシプロピレングリコールであるエパン６８０（第一工業製薬（株）製の商品名）が挙げられる。
【００３１】
脂肪酸ジアミドを構成する炭素数４〜２２の脂肪酸類として、例えば１２−ヒドロキシステアリン酸；それと共に用いられる酪酸、カプリル酸、ラウリン酸、ミリスチン酸、パルミチン酸、ステアリン酸、ベヘニン酸が挙げられる。
【００３２】
脂肪酸ジアミドを構成するプライマリージアミン類として、例えば１，６−ヘキサメチレンジアミン、１，４−ジアミノブタン、エチレンジアミン、メタキシレンジアミン、ジェファーミンＥＤＲ−１４８（サンテクノケミカル（株）製の商品名）が挙げられる。
【００３３】
アミド系ワックス、例えば１２−ヒドロキシステアリン酸の６００重量部およびそれの１／２当量の１，６ヘキサメチレンジアミンを反応させて得られる脂肪酸ジアミドと、ブラウノンＤＳ６０００の１８０重量部とからなるアミド系ワックスは、一般に、淡黄色ないし淡黄褐色の固体である。
【００３４】
このアミド系ワックスの酸価およびアミン価は、１５以下であることが好ましく、５以下であると一層好ましい。
【００３５】
本発明の流動調整剤は、前記のアミド系ワックスを、ジェットミルのような乾式粉砕機で平均粒径３０μｍ以下の微粒子、好ましくは平均粒径１０μｍ以下の微粒子となるまで粉砕後、有機溶媒と混合して分散させた後、得られた分散混合物を３０〜９０℃、好ましくは５０〜８０℃で１〜５０時間加熱処理して、調製される。
【００３６】
なお、流動調整剤は、前記アミド系ワックスを、平均粒径３０μｍ以下、好ましくは１０μｍ以下に比較的粗く解砕してから有機溶媒と混合し、ガラスビーズ等を用いたメディア方式の湿式分散機でさらに粉砕して、平均粒径３０μｍ以下、好ましくは１０μｍ以下であってより一層微細な微粒子の分散混合物とした後、加熱処理したものであってもよい。
【００３７】
有機溶剤として、例えば芳香族炭化水素、脂肪族炭化水素、脂環式炭化水素、ケトン、エステル、アルコールが挙げられる。
【００３８】
流動調整剤は、分散剤や湿潤剤のような添加剤を含んでいてもよい。
【００３９】
この流動調整剤と、紫外線や電子線のような活性エネルギー線により硬化するアクリル系樹脂のような樹脂成分と、必要に応じて顔料とを混合すると、非水系塗料が得られる。この塗料は、例えば、紫外線硬化型樹脂、非水系ペンキ、コーティング剤として使用されるものである。
【００４０】
以下に本発明を適用するアミド系ワックスおよび流動調整剤を調製した例を実施例１〜８に示し、本発明を適用外のアミド系ワックスおよび流動調整剤を調製した例を比較例１〜２に示す。
【００４１】
（実施例１）
攪拌器、温度計、分水器を備えた１Ｌの４ツ口フラスコに、脂肪酸類である１２−ヒドロキシステアリン酸６００．０重量部を加え、さらにポリオキシエチレン鎖含有ノニオン界面活性剤であるブラウノンＳ−１０００Ａ（青木油脂（株）製の商品名）１２０．０重量部を加え、１１０〜１２０℃に加温し、それらを溶解させた。このフラスコを冷却し内温１００℃とした後、プライマリージアミンであるヘキサメチレンジアミン１１６．０重量部を徐々に加え、１３０〜１４０℃に加熱し３０分間攪拌した。更に１７０℃までゆっくり昇温し、脱水させてアミド化反応を行った。５〜６時間反応させると、淡黄色で塊状のアミド系ワックス（酸価４．３；アミン価４．５）が得られた。これを粉砕機にかけて、平均粒子径１０．０μｍ以下のアミド系ワックスの微粒子とした。このアミド系ワックスの微粒子３０重量部と、有機溶媒であるプロピレングリコールモノメチルエーテル２７０重量部とを、９００ｍＬのガラス瓶に入れ、さらにガラスビーズ１５０重量部（φ＝１．５ｍｍ）を加え、ペイントシェイカーにより分散処理を行った。得られた分散混合物を密閉容器に充填し、６０〜６５℃で１２時間加熱処理し、目的の流動調整剤を調製した。
【００４２】
（実施例２）
実施例１のヘキサメチレンジアミンの代わりにメタキシレンジアミン１３１．２重量部を用いてアミド化反応を行い、淡黄色のアミド系ワックス（酸価４．０；アミン価４．３）を得たこと以外は、実施例１と同様にして、目的の流動調整剤を調製した。
【００４３】
（実施例３）
実施例１のヘキサメチレンジアミンの代わりに１，４ジアミノブタン８８．０重量部を用いてアミド化反応を行い、淡黄色のアミド系ワックス（酸価４．３；アミン価４．５）を得たこと以外は、実施例１と同様にして、目的の流動調整剤を調製した。
【００４４】
（実施例４）
実施例１のブラウノンＳ−１０００Ａの代わりに、ノイゲンＥＴ−２０７Ａ（第一工業製薬（株）製の商品名）１２０．０重量部を用いてアミド化反応を行い、淡黄色のアミド系ワックス（酸価４．６；アミン価３．０）を得たこと以外は、実施例１と同様にして、目的の流動調整剤を調製した。
【００４５】
（実施例５）
実施例１のブラウノンＳ−１０００Ａの代わりに、ラミゲンＥＳ−１００（第一工業製薬（株）製の商品名）１２０．０重量部を用いてアミド化反応を行い、淡黄色のアミド系ワックス（酸価４．１；アミン価４．６）を得たこと以外は、実施例１と同様にして、目的の流動調整剤を調製した。
【００４６】
（実施例６）
実施例１のブラウノンＳ−１０００Ａの代わりに、エパン６８０（第一工業製薬（株）製の商品名）１２０．０重量部を用いてアミド化反応を行い、淡黄色のアミド系ワックス（酸価４．２；アミン価４．０）を得たこと以外は、実施例１と同様にして、目的の流動調整剤を調製した。
【００４７】
（実施例７）
実施例１のブラウノンＳ−１０００Ａの代わりに、ブラウノンＣＷ−２００（青木油脂工業（株）製の商品名）１２０．０重量部を用いてアミド化反応を行い、淡黄色のアミド系ワックス（酸価４．９；アミン価３．８）を得たこと以外は、実施例１と同様にして、目的の流動調整剤を調製した。
【００４８】
（実施例８）
実施例６のエパン６８０を用いずに１２−ヒドロキシステアリン酸と１，６−ヘキサメチレンジアミンを用いてアミド化反応を行い、反応後溶融状態の脂肪酸ジアミドにエパン６８０を混合し淡黄色のアミド系ワックス（酸価４．８；アミン価４．０）を得たこと以外は、実施例１と同様にして、流動調整剤を調製した。
【００４９】
（比較例１）
実施例１のブラウノンＳ−１０００Ａを用いずに１２−ヒドロキシステアリン酸と１，６−ヘキサメチレンジアミンを用いてアミド化反応を行い、淡黄色のアミド系ワックス（酸価４．７；アミン価４．１）を得たこと以外は、実施例１と同様にして、流動調整剤を調製した。
【００５０】
（比較例２）
実施例２のブラウノンＳ−１０００Ａを用いずに１２−ヒドロキシステアリン酸とメタキシレンジアミンを用いてアミド化反応を行い、淡黄色のアミド系ワックス（酸価４．７；アミン価４．１）を得たこと以外は、実施例１と同様にして、流動調整剤を調製した。
【００５１】
実施例１〜８、比較例１〜２で得られた流動調整剤について、水分散性評価試験と流動調整性評価試験とを行った。
【００５２】
（水分散性評価試験）
イオン交換水７０．０ｇと、実施例１〜８、比較例１〜２の流動調整剤の各１．０ｇとを、各１４０ｍｌガラス瓶に量り取り、ペイントシェーカーで１０分間分散させ水分散性評価試験用サンプルとした。得られた分散液を静置し、目視により分散性を評価した。均一に分散し全く凝集が認められないものを◎、均一に分散し極僅かに凝集が認められるものを〇、僅かに凝集が認められるものを〇〜△、著しい凝集が認められるものを△、凝集し沈降しているものを×とする５段階で評価した。その結果を表１に示す。
【００５３】
（流動調整性評価試験）
アクリディックＡ−８０１（大日本インキ化学工業(株)製の商品名）１１０．０ｇと、実施例１〜８、比較例１〜２の流動調整剤の各２．２ｇとを、各１４０ｍｌガラス瓶に量り取り、ディスパーを用いて２５００ｒｐｍで３分間混合し、非水系塗料を調製し、物性試験用サンプルとした。なお、アクリディックＡ−８０１のみのものをブランクのサンプルとした。各サンプルを、Ｂ型粘度計により、６ｒｐｍおよび６０ｒｐｍにおける粘度（ｍＰａ・ｓ）を測定した。６ｒｐｍにおける粘度を、６０ｒｐｍにおける粘度で除し、ＴＩ値（チクソトロピックインデックス：Thixotropic Index）を算出した。ＴＩ値は、高いほど、揺変性が優れていることを示す指標である。その結果を表１に示す。
【００５４】
【表１】
2006124526.tif 000002
【００５５】
表１から明らかなように、実施例のようなポリオキシエチレン鎖含有ノニオン界面活性剤と脂肪酸ジアミドとからなるアミド系ワックスを含む流動調整剤は何れも水分散性が優れており、それを用いた非水系塗料は、ＴＩ値が高く、塗布の際の流動性が大きく塗布後の流動性が小さくなるという揺変性に優れたもので、作業性が良いものであった。一方、比較例のようにポリオキシエチレン鎖含有ノニオン界面活性剤を含まないアミド系ワックスを含む流動調整剤は水に分散しなかった。また、ポリオキシエチレン鎖含有ノニオン界面活性剤を含まないアミド系ワックスを用いた流動調整剤を添加した非水系塗料はＴＩ値が比較的低く作業性が悪いものであった。
【産業上の利用可能性】
【００５６】
本発明のアミド系ワックスは、塗布の作業性を向上させる流動調整剤の成分として用いられる。このアミド系ワックスを含有する流動調整剤は水分散性が優れているので、プラスチック素材や建材を塗布するペイントや、不要部分を水洗で除去するフォトレジストのような非水系塗料に添加して用いられる。